(57)【要約】【課題】マスチック、プラスチゾルまたはある種の接着剤などの、建設資材および自動車部門に使用される材料の処方のために、フタラートを含まない可塑剤として使用することができる組成物を提供する。【解決手段】本発明に係る組成物は、（ａ）２個のシラン型末端官能基を含むポリエーテル、２個のシラン型末端官能基を含むポリウレタン、ポリ塩化ビニル、ポリアミドまたはこれらの混合物からなる群から選択される少なくとも１種のポリマー；（ｂ）以下を含む可塑剤：（ｉ）少なくとも１種の炭化水素含有留分またはバイオマス変換から生じる留分、（ｉｉ）少なくとも１種の脂肪酸モノエステル、（ｉｉｉ）１重量％未満のフタラート；（ｃ）増粘剤、充填剤、架橋剤、架橋触媒および粘着性付与樹脂またはこれらの混合物からなる群から選択される少なくとも１種の化合物；を含む。【選択図】なし【特許請求の範囲】
【請求項１】
ａ）２個のシラン型末端官能基を含むポリエーテル、２個のシラン型末端官能基を含むポリウレタン、ポリ塩化ビニル、ポリアミドまたはこれらの混合物からなる群から選択される少なくとも１種のポリマー；
ｂ）以下を含む可塑剤：
ｉ）少なくとも１種の炭化水素含有留分またはバイオマス変換から生じる留分
ｉｉ）少なくとも１種の脂肪酸モノエステル
ｉｉｉ）１重量％未満のフタラート；
ｃ）増粘剤、充填剤、架橋剤、架橋触媒および粘着性付与樹脂またはこれらの混合物からなる群から選択される少なくとも１種の化合物；
を含む組成物。
【請求項２】
請求項１において、前記可塑剤が少なくとも１種の炭化水素含有留分を含む組成物。
【請求項３】
請求項１または２において、前記炭化水素含有留分が、水素化処理、水素化分解または接触分解された炭化水素含有留分である組成物。
【請求項４】
請求項１〜３のいずれか一項において、前記炭化水素含有留分が、脱芳香族化および／または脱硫された炭化水素含有留分である組成物。
【請求項５】
請求項１〜４のいずれか一項において、前記炭化水素含有留分の沸点が、２３０〜４００℃の範囲内である組成物。
【請求項６】
請求項１〜５のいずれか一項において、前記炭化水素含有留分のＡＳＴＭ  Ｄ４４５規格に準じた４０℃での動粘度が、２〜２２ｍｍ２／ｓである組成物。
【請求項７】
請求項１〜６のいずれか一項において、前記炭化水素含有留分のＡＳＴＭ  Ｄ９７規格に準じた流動点が、−５０〜＋１０℃の範囲内である組成物。
【請求項８】
請求項１〜７のいずれか一項において、前記炭化水素含有留分のＵＶ測定での芳香族化合物の含有率が、３００ｐｐｍ未満（好ましくは２００ｐｐｍ未満、より好ましくは１００ｐｐｍ未満）である組成物。
【請求項９】
請求項１〜８のいずれか一項において、前記脂肪酸モノエステルがＣ１４−１８脂肪酸メチルエステルである組成物。
【請求項１０】
請求項１〜９のいずれか一項において、前記脂肪酸モノエステルと、前記炭化水素含有留分または前記バイオマス変換から生じる留分との質量比が、５：９５〜７５：２５（好ましくは１０：９０〜６０：４０、より好ましくは２０：８０〜４５：５５、さらに好ましくは３０：７０〜４０：６０）に含まれる組成物。
【請求項１１】
請求項１〜１０のいずれか一項において、
−２個のシラン型末端官能基を含むポリエーテル、２個のシラン型末端官能基を含むポリウレタンまたはこれらの混合物からなる群から選択される少なくとも１種のポリマー；および
−少なくとも１種の架橋剤；
を含むマスチック組成物である、組成物。
【請求項１２】
請求項１〜１０の一項において、
−ポリ塩化ビニルからなる群から選択される少なくとも１種のポリマー；
−充填剤；
を含むプラスチゾル組成物である、組成物。
【請求項１３】
請求項１〜１０のいずれか一項において、
−ポリアミドからなる少なくとも１種のポリマー；
−エチレン−酢酸ビニルコポリマー；
−粘着性付与樹脂；
を含む接着剤組成物である、組成物。
【発明の詳細な説明】
【技術分野】
【０００１】
本発明は、マスチック、プラスチゾルおよび接着剤の処方において、可塑剤として使用することができる炭化水素含有流体の組成物に関する。
【０００２】
本発明は、低含有率の揮発性有機化合物（ＶＯＣ）を含み、および再生可能な起源の化合物も部分的に含む、フタラートを含まない可塑剤に関する。
【０００３】
本発明は、また、マスチック、プラスチゾルおよび接着剤を処方するための前記組成物の使用に関する。
【背景技術】
【０００４】
例えば、床被覆剤、マスチック、またはサニタリーシール（sanitary seals）に用いられるような建設資材では、多数の化合物が使用されている。ハイブリッドマスチック（シリル修飾ポリマーに基づいた）、アクリルマスチック、ポリウレタンマスチック、プラスチゾル（ＰＶＣペースト）およびある種の接着剤などの所定の系列のマスチックにおいて、可塑剤を添加することは一般的である。可塑剤は、固体状態または多かれ少なかれ粘性のある液体状態の分子またはオリゴマーであり、種々の材料の処方に添加され、当該材料をより可撓性のあるものにし、耐性を高め、弾性を高くし、または取り扱いをより容易なものにする。
【０００５】
理想的な可塑剤は、移行（migration）現象を防ぐためにポリマーマトリクスと相溶性があり、揮発性が低く、可塑化された材料に接する液体によって容易に抽出されず、可撓性、耐衝撃性、耐低温性、耐熱性などのある種の特性に関してよく機能し、良好な電気抵抗率を有する。理想的な可塑剤は、酸化されず、無毒、無臭、無色かつ安価である。
【０００６】
フタラートは可塑剤として一般的によく使用される化合物である。しかし、ヒトの健康に危険性があるため、多くの国においてますます厳しい規制がかかり、フタラートの使用が制限されている。そのため、現在、フタラートの使用において、代替品が必要とされており、今後一層必要とされる。
【０００７】
他方、建設資材中の揮発性有機化合物（ＶＯＣ）に対する制限によって課せられる最近の規制上の制約も考慮に入れる必要がある。実際、これらの化合物は、直ちにまたは経時的に蒸発および／または分解し、多くの場合、環境、特にヒトおよび動物の健康に有毒である排出物の発生原因となる傾向がある。これらの排出は、日常生活に影響を及ぼし、家庭、オフィスおよび管理棟内部、ならびに換気の限られているあらゆる閉鎖空間においての汚染の原因の大半を構成する。これらの排出は、建設資材が使用されるときに最も多大となり得るが、被覆剤の、または接着剤もしくはマスチック組成物の、経時的な残留物の揮発、または、徐々に起こる分解に伴う残留物の揮発による長期的な影響もあり得る。
【０００８】
軽油、灯油または揮発油タイプの炭化水素含有流体も、ポリマーまたは樹脂を含む種々の処方において二次可塑剤として使用することができる。これはマスチックまたはＰＶＣペーストについての場合である。
【０００９】
しかし、フタラートと比較して、該炭化水素含有流体はポリマーとの相溶性が低いため、現在、その使用は限られている。表面移行（surface migration）、ブリードおよび表面外観不良の現象が指摘されているが、これらの現象を引き起こすため、炭化水素含有流体のみを含み、フタラートを含まない処方物の製造はされていない。
【００１０】
増大する規制の制約により、低ＶＯＣ含有量の建設資材の処方において、安定で、経済的に有利であり、フタラートの代替を可能にするためには技術的解決手段が必要とされる。
【先行技術文献】
【特許文献】
【００１１】
【特許文献１】米国特許出願公開第２００１／０４４４８６号明細書
【特許文献２】国際公開第２００７／００６４８９号
【発明の概要】
【発明が解決しようとする課題】
【００１２】
したがって、本出願人の主目的の一つは、マスチック、プラスチゾルまたはある種の接着剤などの、建設資材および自動車部門に使用される材料の処方のために、フタラートを含まない可塑剤として使用することができる組成物を提供することである。
【００１３】
本出願人の別の目的は、マスチック、プラスチゾルまたはある種の接着剤などの、建設資材、樹脂系材料または自動車部門に使用される材料の処方のために、非ＶＯＣ特性の可塑剤として使用することができる組成物を得ることである。
【００１４】
本出願人の別の目的は、マスチック、プラスチゾルおよび接着剤の処方のための使用に良好な可塑剤として使用することができる組成物を提供することである。
【００１５】
本出願人の別の目的は、十分な硬化性（特にＤＩＮ  ＩＳＯ  ７６１９規格（マスチック用）に準じた硬化性）を有するマスチック、プラスチゾルおよび接着剤の処方を可能にする可塑剤として使用することができる組成物を提供することである。
【００１６】
本出願人の別の目的は、ブリードを示さないマスチック、プラスチゾルおよび接着剤の処方を可能にする可塑剤として使用することができる組成物を提供することである。
【００１７】
本出願人の別の目的は、十分な乾燥性、すなわち２ｍｍの厚さを有する膜が２４時間未満で乾燥するマスチック、プラスチゾルおよび接着剤の処方を可能にする可塑剤として使用することができる組成物を提供することである。
【００１８】
本出願人の別の目的は、適切な粘度、すなわち粘度２，０００〜８，０００Ｐａ・ｓを有するマスチック、プラスチゾルおよび接着剤の処方を可能にする可塑剤として使用することができる組成物を提供することである。
【００１９】
本出願人の別の目的は、十分なスキン形成時間、すなわち室温下、５〜４５分でスキン形成するマスチック、プラスチゾルおよび接着剤の処方を可能にする可塑剤として使用することができる組成物を提供することである。
【００２０】
本出願人の別の目的は、良好な剪断抵抗（ＤＩＮ  ＥＮ  １４２９３規格（マスチック用）に準じた剪断抵抗）を有するマスチック、プラスチゾルおよび接着剤の処方を可能にする可塑剤として使用することができる組成物を提供することである。
【００２１】
本出願人の別の目的は、適切な弾性率（ＤＩＮ  ５３５０４規格、またはＤＩＮ  ５２４５５−１規格（マスチック用）に準じた弾性率）を有するマスチック、プラスチゾルおよび接着剤の処方を可能にする可塑剤として使用することができる組成物を提供することである。
【００２２】
本出願人の別の目的は、良好な引張強さ（ＤＩＮ  ５３５０４規格（マスチック用）に準じた引張強さ）を有するマスチック、プラスチゾルおよび接着剤の処方を可能にする可塑剤として使用することができる組成物を提供することである。
【００２３】
本出願人の別の目的は、十分な破断時伸び（ＤＩＮ  ５３５０４規格（マスチック用）に準じた破断時伸び）を有するマスチック、プラスチゾルおよび接着剤の処方を可能にする可塑剤として使用することができる組成物を提供することである。
【００２４】
本出願人の別の目的は、十分な弾性回復（ＤＩＮ  ＥＮ  ＩＳＯ  ７３８９規格（マスチック用）に準じた弾性回復）を有するマスチック、プラスチゾルおよび接着剤の処方を可能にする可塑剤として使用することができる組成物を提供することである。
【課題を解決するための手段】
【００２５】
本発明は、
ａ）少なくとも１種の炭化水素含有留分またはバイオマス変換から生じる留分、および
ｂ）少なくとも１種の脂肪酸モノエステル
を含むマスチック、プラスチゾルおよび接着剤用の可塑剤に関する。
【００２６】
好ましくは、本発明は、
ａ）少なくとも１種の炭化水素含有留分、および
ｂ）少なくとも１種の脂肪酸モノエステル
を含むマスチック、プラスチゾルおよび接着剤用の可塑剤に関する。
【００２７】
好ましくは、炭化水素含有留分は、水素化処理、水素化分解または接触分解された炭化水素含有留分である。
【００２８】
好ましくは、炭化水素含有留分は、脱芳香族化され、任意で脱硫された炭化水素含有留分である。
【００２９】
好ましくは、炭化水素含有留分は、沸点が２３０〜４００℃の範囲内である。
【００３０】
好ましくは、炭化水素含有留分は、ＡＳＴＭ  Ｄ４４５規格に準じた４０℃での動粘度が２〜２２ｍｍ２／ｓである。
【００３１】
好ましくは、炭化水素含有留分は、ＡＳＴＭ  Ｄ９７規格に準じた流動点が−５０〜＋１０℃の範囲内である。
【００３２】
好ましくは、炭化水素含有留分は、ＵＶ測定での芳香族化合物の含有率が３００ｐｐｍ未満、好ましくは２００ｐｐｍ未満、より好ましくは１００ｐｐｍ未満である。
【００３３】
好ましくは、脂肪酸モノエステルは、Ｃ１４−１８脂肪酸メチルエステルである。
【００３４】
好ましくは、脂肪酸モノエステルと、炭化水素含有留分またはバイオマス変換から生じる留分との質量比は、５：９５〜７５：２５、好ましくは１０：９０〜６０：４０、より好ましくは２０：８０〜４５：５５、さらに好ましくは３０：７０〜４０：６０の範囲に含まれる。
【００３５】
好ましくは、可塑剤は１重量％未満のフタラートを含む。
【００３６】
本発明の主題はまた、
−２個のシラン型末端官能基を含むポリエーテル、２個のシラン型末端官能基を含むポリウレタン、ポリ塩化ビニル、エチレン−酢酸ビニルコポリマー、ポリエチレン、ポリプロピレン、ポリアミドまたはこれらの混合物からなる群から選択される少なくとも１種のポリマー；
−上記の可塑剤；
−増粘剤、充填剤、架橋剤、架橋触媒および粘着性付与樹脂（tackifier resin）またはこれらの混合物からなる群から選択される少なくとも１種の化合物；
を含む組成物である。
【００３７】
一実施形態において、前記組成物は、前記ポリマーを１０〜５０重量％、好ましくは２０〜３０重量％含む。
【００３８】
一実施形態において、前記組成物は、可塑剤を１０〜３０重量％、好ましくは１０〜２５重量％含む。
【００３９】
一実施形態において、本組成物は、
−２個のシラン型末端官能基を含むポリエーテル、２個のシラン型末端官能基を含むポリウレタンまたはこれらの混合物からなる群から選択される少なくとも１種のポリマー；
−上記の可塑剤； 
−および少なくとも１種の架橋剤；
を含むマスチック組成物である。
【００４０】
一実施形態において、本組成物は、
−ポリ塩化ビニルまたはエチレン−酢酸ビニルコポリマーからなる群から選択される少なくとも１種のポリマー；
−上記の可塑剤；
−充填剤；
を含むプラスチゾル組成物である。
【００４１】
一実施形態において、本組成物は、
−ポリエチレン、ポリプロピレンまたはポリアミドからなる群から選択される少なくとも１種のポリマー；
−エチレン−酢酸ビニルコポリマー；
−上記の可塑剤；
−粘着性付与樹脂；
を含む接着剤組成物である。
【００４２】
本発明は、最終的にマスチック、プラスチゾルまたは接着剤における上記の可塑剤の使用に関する。
【発明を実施するための形態】
【００４３】
本発明に係る可塑剤は、少なくとも１種の炭化水素含有留分（hydrocarbon-containing cut）またはバイオマス変換から生じる留分（biomass conversion cut）を含む。
【００４４】
好ましくは、本発明に係る可塑剤は、少なくとも１種の炭化水素含有留分を含む。
【００４５】
本発明に係る炭化水素含有留分とは、原油の蒸留から生じる、好ましくは原油の常圧蒸留および／または真空蒸留から生じる、より好ましくは常圧蒸留後、続いての真空蒸留から生じる留分を意味する。
【００４６】
本発明に係る炭化水素含有留分はまた、好ましくは水素化処理、水素化分解または接触分解の工程を経たものであってもよい。
【００４７】
本発明に係る炭化水素含有留分はまた、好ましくは脱芳香族化および任意で脱硫の工程を経たものであってもよい。
【００４８】
本発明に係る炭化水素含有留分はまた、好ましくは水素化脱ろうの工程を経たものであってもよい。
【００４９】
好ましくは、蒸留工程（複数を含む）後に得られる原料は軽油原料であり、この軽油原料は、水素化処理、水素化分解、接触分解または水素化脱ろうの工程、任意で続いて脱芳香族化、および任意で脱硫の工程を経たものであってもよい。
【００５０】
炭化水素含有留分は、上記工程を経た炭化水素含有留分の混合物であってもよい。
【００５１】
上記の炭化水素含有留分は、蒸留範囲ＤＲ（℃）が２３０≦ＤＲ≦４００、好ましくは２５０≦ＤＲ≦３８０である。炭化水素含有留分は、前記留分の蒸留範囲内に含まれる蒸留範囲を有する１つまたは複数のフラクション（fraction）を含んでもよい。
【００５２】
本発明に係る炭化水素含有留分は、通常、６０重量％を超える、好ましくは６５重量％を超える、さらに好ましくは７０重量％を超えるパラフィン化合物を含む。
【００５３】
本発明に係る炭化水素含有留分は、通常、過半量（majority）のイソパラフィンおよび未半量（minority）の直鎖パラフィンによって構成される。好ましくは、炭化水素含有留分は、５０重量％を超えるイソパラフィン、および２０重量％未満の直鎖パラフィンを含む。
【００５４】
本発明に係る炭化水素含有留分は、通常、５０重量％未満、好ましくは４０重量％未満、さらに好ましくは３０重量％未満のナフテン化合物を含む。
【００５５】
本発明に係る炭化水素含有留分は、好ましくは芳香族化合物を含まない。「含まない」とは、好ましくは、ＵＶ分光測定により、炭化水素含有留分が含む芳香族化合物が、３００ｐｐｍ未満、好ましくは２００ｐｐｍ未満、さらに好ましくは１００ｐｐｍ未満であることを意味する。
【００５６】
好ましくは、本発明に係る炭化水素含有留分は、１０ｐｐｍ未満、好ましくは２ｐｐｍ未満の硫黄分を含む。
【００５７】
本発明に係る炭化水素含有留分は、通常、ＡＳＴＭ  Ｄ４４５規格に準じた４０℃での動粘度が、２〜２２ｍｍ２／ｓ、好ましくは２〜１５ｍｍ２／ｓ、より好ましくは３〜１３ｍｍ２／ｓである。
【００５８】
本発明に係る炭化水素含有留分は、ＡＳＴＭ  Ｄ９７規格に準じた流動点が、−５０〜＋１０℃、好ましくは−４０〜０℃、より好ましくは−３０〜−１０℃の範囲内に含まれる。
【００５９】
バイオマス変換から生じる留分は、植物油、動物油脂、魚油およびこれらの混合物からなる群から選択される生物由来原料から製造することができる。好適な生物由来原料には以下が含まれる：アブラナからの油、キャノーラ油、なたね油、トール油、ひまわり油、大豆油、大麻油、オリーブ油、亜麻仁油、カラシ油、パーム油、落花生油、ヒマシ油、ココナッツ油、豚脂、獣脂（tallow）または板油（flare fat）などの動物油脂、リサイクルされた食用脂（recycled edible fats）、遺伝子工学由来原料、藻および細菌などの微生物によって生産された生物由来原料。生物由来原料から得られた縮合生成物、エステルまたは他の誘導体を原料として用いてもよい。
【００６０】
生物由来の溶媒は、例えば、水素化脱酸素（ＨＤＯ）の工程を最初に含むプロセスを経て製造される。このプロセスにより、構成成分である生物由来エステルまたはトリグリセリドの構造を分解し、オレフィン結合の水素化を同時に生じさせつつ、酸素、リンおよび硫黄を含有する化合物を除去する。この後、得られた生成物を異性化することにより、炭化水素鎖を分岐させ、低温におけるパラフィンの特性を向上させる。例えば、所望の留分を得るために生成物を分留することが可能である。
【００６１】
本発明に係る炭化水素含有留分は、また、市場で容易に入手可能であり、油の蒸留物またはバイオマス変換による生成物の中で比較的安価であるという利点を有する。
【００６２】
本発明に係る可塑剤は、また、少なくとも１種の脂肪酸モノエステルを含む。当然数種の脂肪酸の混合物であってもよく、それぞれがモノエステル化された脂肪酸である。
【００６３】
脂肪酸のエステルは、遊離脂肪酸のエステル化、または動物油脂および／もしくは植物油（もしくは脂肪酸のトリグリセリド）とアルコールとのエステル交換反応によって得られる。エステル化またはエステル交換反応した物に、少量の脂肪酸が、モノグリセリド、ジグリセリド、トリグリセリドまたは遊離型の脂肪酸の形態で残存してもよい。
【００６４】
したがって、本発明に係る脂肪酸モノエステルは、たとえ実質的にモノエステルの形態で存在していても、無視できる量のモノグリセリド、ジグリセリド、トリグリセリドの形態の脂肪酸または遊離型の脂肪酸を含んでもよい。
【００６５】
本発明に係る脂肪酸モノエステルは、８０質量％を超える、好ましくは９０〜１００質量％、より好ましくは９５〜９８質量％がモノエステルの形態で存在する。モノグリセリド、ジグリセリド、トリグリセリドの形態の脂肪酸または遊離型の脂肪酸の量は無視でき、本発明に係る脂肪酸モノエステルの１５質量％以下、好ましくは１０質量％以下、より好ましくは６質量％以下、さらに好ましくは４質量％以下存在する。
【００６６】
詳細には、本発明に係る脂肪酸モノエステルは、５質量％以下、好ましくは１質量％以下のモノグリセリドの形態の脂肪酸を含む。詳細には、本発明に係る脂肪酸モノエステルは、５質量％以下、好ましくは２質量％以下のジグリセリドの形態の脂肪酸を含む。詳細には、本発明に係る脂肪酸モノエステルは、５質量％以下、好ましくは１質量％以下のトリグリセリドの形態の脂肪酸を含む。詳細には、本発明に係る脂肪酸モノエステルは、６質量％以下、好ましくは３質量％以下の遊離型の脂肪酸を含む。
【００６７】
本発明に係る脂肪酸モノエステルの脂肪酸は、通常、６〜２４の炭素原子、好ましくは１４〜２２の炭素原子、より好ましくは１６〜１８の炭素原子を含む脂肪酸であり、脂肪酸の過半量は１８の炭素原子を含む脂肪酸である。
【００６８】
一実施形態において、脂肪酸エステルは、グリセロールとトール油の脂肪酸エステルからは選択されない。
【００６９】
本発明に係る脂肪酸モノエステルは、メチルモノエステル、エチルモノエステル、ｎ−プロピルモノエステル、ｉ−プロピルモノエステル、ｎ−ブチルモノエステル、ｓ−ブチルモノエステル、ｔ−ブチルモノエステルなどのＣ１−Ｃ４アルキルモノエステルであってもよい。好ましくは、モノエステルはメチルモノエステルである。
【００７０】
好ましい脂肪酸モノエステルは、ＣＡＳ番号６７７６２−２６−９で登録された脂肪酸メチルエステルである。
【００７１】
好ましくは、本発明に係る可塑剤は、脂肪酸モノエステルを、５〜７５重量％、好ましくは１０〜６０重量％、より好ましくは２０〜４５重量％、さらに好ましくは３０〜４０重量％含む。
【００７２】
一実施形態において、可塑剤は、脂肪酸モノエステルを２０〜６０重量％含む。
【００７３】
一実施形態において、可塑剤は、炭化水素含有留分またはバイオマス変換から生じる留分を４５〜７５％含む。
【００７４】
好ましくは、可塑剤組成物は、炭化水素含有留分またはバイオマス変換から生じる留分を、２５重量％〜９５重量％、好ましくは４０〜９０重量％、より好ましくは５５〜８０重量％、さらに好ましくは６０〜７０重量％含む。
【００７５】
好ましくは、脂肪酸モノエステルと、炭化水素含有留分またはバイオマス変換から生じる留分との質量比は、５：９５〜７５：２５、好ましくは１０：９０〜６０：４０、より好ましくは２０：８０〜４５：５５、さらに好ましくは３０：７０〜４０：６０に含まれる。
【００７６】
本発明に係る可塑剤はフタラート系化合物を含まない。本発明の「含まない」とは、可塑剤の質量に対して、可塑剤が含むフラタートが１質量％未満、好ましくは０．５質量％未満、より好ましくは０．１質量％未満、さらに好ましくは０．０１質量％未満であることを意味する。
【００７７】
本発明に係る可塑剤は、通常、ＡＳＴＭ  Ｄ４４５規格に準じた４０℃での動粘度が、５〜２２ｍｍ２／ｓの範囲、好ましくは５〜１５ｍｍ２／ｓの範囲である。
【００７８】
本発明はまた、２個のシラン型末端官能基を含むポリエーテル、２個のシラン型末端官能基を含むポリウレタンまたはこれらの混合物からなる群から選択される少なくとも１種のポリマー、上記の可塑剤組成物および少なくとも１種の架橋剤を含むマスチック組成物に関する。
【００７９】
好ましくは、ポリマーは２個のシラン型末端官能基を含むポリエーテルである。
【００８０】
有利には、マスチック組成物は、前記ポリマーを、１０〜５０重量％、好ましくは２０〜３０重量％含む。
【００８１】
有利には、マスチック組成物は、前記可塑剤組成物を、１０〜３０重量％、好ましくは１０〜２５重量％含む。
【００８２】
機械的および物理化学的要件を充足させるために、マスチック組成物は、通常用いる範囲内で増粘剤、充填剤、架橋剤および／または触媒を少なくとも１種含む。
【００８３】
本発明はまた、ポリ塩化ビニルおよびエチレン−酢酸ビニル（ＥＶＡ）からなる群から選択される少なくとも１種のポリマー、上記の可塑剤組成物および充填剤を含むプラスチゾル組成物に関する。
【００８４】
本発明の主題はまた、ポリエチレン、ポリプロピレンまたはポリアミド、エチレン−酢酸ビニルコポリマーからなる少なくとも１種のポリマー、上記の可塑剤組成物および粘着性付与剤樹脂（tackifier resin）を含む接着剤組成物、好ましくは熱可塑性接着剤組成物である。
【００８５】
本発明に係る、マスチック、プラスチゾルおよび接着剤の組成物は、フタラートの含有量が、組成物の質量に対して０．１重量％未満、好ましくは０．０５重量％未満、より好ましくは０．０１重量％未満、さらに好ましくは０．００１重量％未満であるという優れた特徴を有する。
【００８６】
上記のような熱可塑性マスチック、プラスチゾルおよび接着剤の組成物は、現在の規制の制限を満たすために、フタラートを含まず、ＶＯＣ含有量が低い。
【００８７】
最終的に、本発明の主題は、マスチック、プラスチゾルおよび接着剤における本発明に係る可塑剤組成物の使用である。
【実施例】
【００８８】
本発明を例示するための実施例を以下に示すが、以下の実施例は本発明の範囲を限定するものではない。
【００８９】
シリル修飾ポリマー（ＳＭＰ）に基づく種々のハイブリッドマスチック組成物を評価した。これらのＳＭＰマスチックは、ＳＴ−ＰＥ（シラン末端ポリエーテル）およびＳＴ−ＰＵ（シラン末端ポリウレタン）の製品群を含む。
【００９０】
以下に示す実施例は、下記の種々の可塑剤を含むＳＭＰマスチック組成物を含む：
−ＴＯＴＡＬ  ＦＬＵＩＤＥＳ社から市販されているＨＹＤＲＯＳＥＡＬ  Ｇ３ＨまたはＨＹＤＲＯＳＥＡＬ  Ｇ４００Ｈなどの水素化分解した炭化水素含有留分（比較例１）；
−ＴＯＴＡＬ  ＦＬＵＩＤＥＳ社から市販されているＨＹＤＲＯＳＥＡＬ  Ｇ３４０Ｈなどの水素化脱ろうした炭化水素含有留分（比較例２）；
−フタラートの基準としてのフタル酸ジイソデシル（すなわちＤＩＤＰ）（比較例３）；
−脂肪酸メチルエステル（ＦＡＭＥ）およびＨＹＤＲＯＳＥＡＬ  Ｇ３ＨまたはＨＹＤＲＯＳＥＡＬ  Ｇ３４０ＨまたはＨＹＤＲＯＳＥＡＬ  Ｇ４００Ｈの混合物（本発明に係る種々の比率の実施例４、５、６および７）。
【００９１】
表１は、種々の評価に使用したＳＴ−ＰＥマスチックの化学的特性を示す。
【００９２】
【表１】
2016536431.tif 000002
【００９３】
表２は、種々のマスチック組成物について得られた結果を示す。
【００９４】
【表２】
2016536431.tif 000003
【００９５】
表２の結果は、マスチック組成物の特性において、脂肪酸モノエステルを混合した炭化水素含有流体を含む可塑剤を有するものはすべて同等にまたははるかに良好であることを示す。マスチックの硬化性は十分であり、湿り（moisture）およびブリードは認められない。
【００９６】
表３は、可塑剤の参考としてフタラート（比較例１ａ）および本発明に係る可塑剤（本発明に係る実施例８）を有する他のマスチック組成物について得られた結果を示す。比較例１ａの組成物は、可塑剤としてＪａｙｆｌｅｘ  ＤＩＤＰ１７％を含む。実施例８の組成物は、可塑剤としてＨｙｄｒｏｓｅａｌ  Ｇ３４０Ｈと脂肪酸メチルエステル（ＦＡＭＥ）の混合物１７％を含む。Ｈｙｄｒｏｓｅａｌ  Ｇ３４０Ｈおよび脂肪酸メチルエステル（ＦＡＭＥ）の質量百分率は、組成物の質量に対して、それぞれ８％および９％である。
【００９７】
【表３】
2016536431.tif 000004
【００９８】
【表４】
2016536431.tif 000005
【００９９】
可塑剤としてＥＭＡＧ／Ｈｙｄｒｏｓｅａｌ  Ｇ３４０Ｈ組成物を含有するＳＴ−ＰＥマスチックの機械的性質が、可塑剤としてＤＩＤＰを含有するマスチックと同等またははるかに良好であることがわかる。
【国際調査報告】
2016536431.tif 000006
2016536431.tif 000007
2016536431.tif 000008
2016536431.tif 000009
2016536431.tif 000010
2016536431.tif 000011